Procédé de préparation sans solvant d’une formulation pour élément électrochimique de type tout solide à électrolyte sulfure, ledit procédé comprenant : La préparation d’un pré-mélange comprenant le mélange de un électrolyte solide sulfure ; Un liant de type fluoropolymère. La fibrillation du pré-mélange obtenu; Les étapes de préparation du pré-mélange et de fibrillation étant réalisées sous atmosphère inerte. Procédé selon la revendication 1 tel que la préparation du pré-mélange et/ou fibrillation comprend en outre l’ajout d’un co-liant au mélange. Procédé selon la revendication 1 ou 2, tel que la préparation du pré-mélange comprend en outre le mélange de matière active et éventuellement de matériau conducteur électronique, au mélange de l’électrolyte, du liant et du co-liant éventuel. Procédé selon l’une quelconque des revendications précédentes tel que ledit électrolyte solide sulfure est un électrolyte de type Li 6 PS 5 X, avec X = Cl, Br, I. Procédé selon l’une quelconque des revendications précédentes, tel que l’étape de préparation du pré-mélange est conduite à une température inférieure à 40°C. Procédé selon l’une quelconque des revendications précédentes, tel que l’étape de fibrillation est réalisée au moyen d’une extrudeuse ou d’un mélangeur planétaire. Procédé selon l’une quelconque des revendications précédentes tel que le liant fluoropolymère est choisi parmi le polytétrafluoroéthylène (PTFE) et ses co-polymères, tels que le chlorofluoroéthylène, le perfluoroalkoxy (PFA), le polychlorotrifluoroéthylène (PCTFE ou PTFCE), éthylène propylène fluoré (FEP), éthylène tétrafluoroéthylène ou poly(éthylène-co-tétrafluoroéthylène) (ETFE), tétrafluoroéthylène perfluoromethylvinyléther (MFA). Procédé selon l’une quelconque des revendications précédentes tel que le fluoropolymère est le PTFE. Procédé selon la revendication 2 tel que le co-liant est choisi parmi le polyuréthane thermoplastique (TPU), le poly(fluorure de vinylidène) (PVDF) ou ses copolymères, la cellulose et ses dérivés, poly(oxyéthylène) (POE), cellulose standard ou modifiée, le poly(styrène-butadiène-styrène) (SBS), le poly(styrène-éthylène-butadiène-styrène) (SEBS), les élastomères thermoplastiques (TPE), thermoplastiques vulcanisés (TPV), les polyamides, les copolyesters thermoplastiques (TPC), polystyrène-b-poly(éthylène-butylène)-b-polystyrène (SEBS), les copolymères de butadiène-acrylonitrile aussi appelés « caoutchoucs nitrile » (NBR), les copolymères de butadiène-acrylonitrile hydrogénés, aussi appelés « caoutchoucs nitrile hydrogénés » (HNBR), les élastomères, les thermoplastiques ou les terpolymères éthylène-acrylate. Procédé selon l’une quelconque des revendications précédentes tel que l’étape de fibrillation est réalisée à température comprise entre 40°C et la température de dégradation du fluoropolymère. Procédé selon l’une quelconque des revendications précédentes comprenant en outre les étapes de mise en forme sous forme de film, et dépôt du film ainsi obtenu. Formulation pour élément électrochimique tout solide à électrolyte sulfure telle qu’il s’agit d’une couche d’électrode et qu’elle comprend (en poids) : De 50 à 95 % de matière active ; De 4,9 à 49,9% d’électrolyte solide sulfure ; De 0,1 à 15 % de PTFE ; De 0 à 14,9 % de co-liant ; De 0 à 10% de conducteur électronique. Formulation pour élément électrochimique tout solide à électrolyte sulfure telle qu’il s’agit d’une formulation d’électrolyte solide sulfure, et tel qu’elle comprend (en poids) : De 70 à 99,8 % d’électrolyte solide sulfure ; De 0,1 à 15 % de PTFE ; De 0,1 à 14,9 % de co-liant. Elément électrochimique tel qu’il comprend au moins une électrode et/ou la couche d’électrolyte solide sulfure comprenant la formulation selon l’une quelconque des revendications 12 ou 13.